(57)【特許請求の範囲】
【請求項１】
リン酸の希土類金属塩とアルカリ金属元素とを含有するグリセリン脱水用触媒であって、
触媒中のリン（Ｐ）および希土類金属（Ｒ）とアルカリ金属元素（Ｍ）とのモル比Ｍ／（Ｐ＋Ｒ）が０．００００９以上０．５未満であることを特徴とするグリセリン脱水用触媒。
【請求項２】
前記希土類金属がイットリウム、ランタン、セリウム、プラセオジム、ネオジム、およびガドリニウムよりなる群から選ばれる少なくとも１種である請求項１に記載のグリセリン脱水用触媒。
【請求項３】
請求項１または２に記載の触媒の存在下において、グリセリンを脱水させてアクロレインを得ることを特徴とするアクロレインの製造方法。
【請求項４】
請求項３に記載の製造方法で得られるアクロレインを酸化してアクリル酸を得ることを特徴とするアクリル酸の製造方法。
【請求項５】
請求項４に記載の製造方法により得られるアクリル酸を含む単量体成分を重合することを特徴とする親水性樹脂の製造方法。
【発明の詳細な説明】
【技術分野】
【０００１】
本発明は、グリセリンの脱水反応に用いられる触媒、ならびに、この触媒を用いたアクロレインの製造方法、アクリル酸の製造方法、および吸水性樹脂や水溶性樹脂等の親水性樹脂の製造方法に関するものである。
【背景技術】
【０００２】
植物油から製造されるバイオディーゼルは、化石燃料の代替燃料としてだけではなく、二酸化炭素の排出量が少ない点でも注目され、需要の増大が見込まれている。このバイオディーゼルを製造するとグリセリンが副生するため、その有効利用を図る必要がある。
【０００３】
グリセリンの有効利用を図る一例として、グリセリンを原料にしてアクロレインを製造する方法がある。例えば、本出願人により出願された特許文献１には、リン酸の希土類金属塩を含有するグリセリン脱水用触媒、およびこの触媒を用いてアクロレインを製造する方法が開示されている。特許文献１に開示される触媒では、希土類金属としてＹ，Ｌａ，Ｃｅ，Ｐｒ，Ｎｄが用いられ、リン（Ｐ）と希土類金属（Ｒ）とのモル比Ｐ／Ｒが１．０となるように原料化合物を仕込んで、触媒が調製されている。
【先行技術文献】
【特許文献】
【０００４】
【特許文献１】特開２００９−２７４９８２号公報
【発明の概要】
【発明が解決しようとする課題】
【０００５】
特許文献１に開示されるグリセリン脱水用触媒は、リン（Ｐ）と希土類金属（Ｒ）とのモル比Ｐ／Ｒが１．０であるリン酸の希土類金属塩を含有する。本発明者らは、これらのグリセリン脱水用触媒が比較的高いアクロレイン選択性を発現することを見出していたが、副生成物としてプロピオンアルデヒドが生成するとの問題があった。アクロレインは、ポリアクリル酸等の親水性樹脂原料として用いることができるが、アクロレイン中にプロピオンアルデヒドが多く含まれると、アクロレインからアクリル酸を経て得られるポリアクリル酸（親水性樹脂）中に、プロピオンアルデヒドに由来して生成するプロピオン酸が残存し、臭気の原因となるため好ましくない。
【０００６】
本発明は前記事情に鑑みてなされたものであり、その目的は、副生成物であるプロピオンアルデヒドの生成量を低減し、アクロレインを高収率で製造できるグリセリン脱水用触媒、ならびに、この触媒を用いたアクロレインの製造方法、アクリル酸の製造方法、および親水性樹脂の製造方法を提供することにある。
【課題を解決するための手段】
【０００７】
本発明者らは、種々検討の結果、リン酸の希土類金属塩と金属元素（希土類金属を除く）を含有し、触媒中のリン（Ｐ）および希土類金属（Ｒ）と金属元素（Ｍ）とのモル比Ｍ／（Ｐ＋Ｒ）を所定の範囲内に調整した触媒を、グリセリンの脱水反応に用いることにより、アクロレインを高収率で製造するとともに、プロピオンアルデヒドの生成量を低減できることを見出して、本発明を完成した。すなわち、本発明のグリセリン脱水用触媒とは、リン酸の希土類金属塩と金属元素（希土類金属を除く）を含有し、触媒中のリン（Ｐ）および希土類金属（Ｒ）と金属元素（Ｍ）とのモル比Ｍ／（Ｐ＋Ｒ）が０．００００９以上０．５未満であるところに特徴を有する。この触媒において、前記金属元素は、好ましくは、アルカリ金属元素、アルカリ土類金属元素、鉄族元素、白金族元素、銅族元素、およびアルミニウム族元素よりなる群から選ばれる少なくとも１種であり、より好ましくは、アルカリ金属元素、アルカリ土類金属元素、および白金族元素よりなる群から選ばれる少なくとも１種である。また、前記希土類金属は、好ましくは、イットリウム、ランタン、セリウム、プラセオジム、ネオジム、およびガドリニウムよりなる群から選ばれる少なくとも１種である。
【０００８】
また、本発明は、本発明の触媒の存在下において、グリセリンを脱水させてアクロレインを得ることを特徴とするアクロレインの製造方法を提供する。この製造方法において、好ましくは、グリセリンガスを含有する反応ガスと触媒とを接触させる気相反応によりグリセリンを脱水させる。
【０００９】
さらに、本発明は、上記のようなアクロレインの製造方法で得られるアクロレインを酸化してアクリル酸を得ることを特徴とするアクリル酸の製造方法や、このようにして得られるアクリル酸を含む単量体成分を重合することを特徴とする親水性樹脂の製造方法も提供する。本発明の製造方法により得られた親水性樹脂は、プロピオンアルデヒドに由来して生成し、臭気の原因となるプロピオン酸の含有量が少ないため、紙おむつ等に用いられる吸水性樹脂等に好適に用いることができる。
【発明の効果】
【００１０】
本発明のグリセリン脱水用触媒は、アクロレインを高収率で製造できるとともに、プロピオンアルデヒドの生成量を低減できる。また、この触媒を使用すれば、グリセリンの脱水反応により、副生成物であるプロピオンアルデヒドの含有量が少ないアクロレインを高収率で製造することができる。このようにして得られたアクロレインを用いれば、アクリル酸を経て、例えば、臭気の極めて少ない吸水性樹脂を容易に製造できる。
【発明を実施するための形態】
【００１１】
〔グリセリン脱水用触媒〕
本発明のグリセリン脱水用触媒は、リン酸の希土類金属塩と金属元素（希土類金属を除く）とを含有し、触媒中のリン（Ｐ）および希土類金属（Ｒ）と金属元素（Ｍ）とのモル比Ｍ／（Ｐ＋Ｒ）が０．００００９以上０．５未満であるところに特徴を有する。本発明の触媒は、リン酸の希土類金属塩と金属元素（希土類金属を除く）とを含有し、触媒中のリン（Ｐ）および希土類金属（Ｒ）と金属元素（Ｍ）とのモル比Ｍ／（Ｐ＋Ｒ）が所定の範囲内にある限り、他の成分を含有してもよい。
【００１２】
リン酸の希土類金属塩を構成するリン酸の形態は特に限定されない。リン酸の希土類金属塩を構成するリン酸としては、オルトリン酸；ピロリン酸、トリリン酸、ポリリン酸、メタリン酸、ウルトラリン酸等の縮合リン酸等が挙げられる。これらのリン酸塩は、１種のみが含まれていてもよく、２種以上が含まれていてもよい。
【００１３】
リン酸の希土類金属塩を構成する希土類金属元素は、スカンジウム（Ｓｃ）、イットリウム（Ｙ）、ランタン（Ｌａ）、セリウム（Ｃｅ）、プラセオジム（Ｐｒ）、ネオジム（Ｎｄ）、プロメチウム（Ｐｍ）、サマリウム（Ｓｍ）、ユウロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）、ルテチウム（Ｌｕ）のいずれであってもよい。これらの希土類金属元素は、１種のみが含まれていてもよく、２種以上が含まれていてもよい。なお、プロメチウム（Ｐｍ）は放射性を有している点で、好ましく用いられない。これらの希土類金属元素の中でも、優れた触媒性能を発揮する点で、イットリウム、ランタン、セリウム、プラセオジム、ネオジム、およびガドリニウムよりなる群から選ばれる少なくとも１種が好ましく、イットリウム、セリウム、およびネオジムよりなる群から選ばれる少なくとも１種がより好ましい。
【００１４】
本発明の触媒に含まれるリン酸の希土類金属塩は、１種のみであってもよく、２種以上であってもよい。なお、優れた触媒性能を発揮する点で、本発明の触媒は、リン酸イットリウム塩、リン酸セリウム塩、またはリン酸ネオジム塩を含有することが好ましい。
【００１５】
リン酸の希土類金属塩は、触媒性能を向上させる点から、結晶構造を有することが好ましい。リン酸の希土類金属塩の結晶構造は特に限定されず、例えば、正方晶、単斜晶、六方晶等が挙げられる。触媒に含まれるリン酸の希土類金属塩が結晶構造を有していることは、触媒をＸ線回折分析することにより確認できる。
【００１６】
本発明の触媒に含まれる金属元素としては、希土類金属以外の金属元素であって、本発明の効果を奏する金属元素である限り、特に限定されない。なお、本発明において、「希土類金属」とは「希土類金属元素」を意味する。金属元素としては、例えば、アルカリ金属元素、アルカリ土類金属元素、鉄族元素、白金族元素、銅族元素、およびアルミニウム族元素よりなる群から選ばれる少なくとも１種であることが好ましい。ここで、アルカリ金属元素としては、例えば、リチウム、ナトリウム、カリウム、ルビジウム、セシウム等が挙げられる。アルカリ土類金属元素としては、例えば、ベリリウム、マグネシウム、カルシウム、ストロンチウム、バリウム等が挙げられる。鉄族元素としては、鉄、コバルトおよびニッケルが挙げられる。白金族元素としては、例えば、ルテニウム、ロジウム、パラジウム、イリジウム、白金等が挙げられる。銅族元素としては、銅、銀および金が挙げられる。アルミニウム族元素としては、アルミニウム、ガリウム、インジウムおよびタリウムが挙げられる。これらの金属元素は、１種のみが含まれていてもよく、２種以上が含まれていてもよい。これらの金属元素のなかでも、アルカリ金属元素、アルカリ土類金属元素、および白金族元素よりなる群から選ばれる少なくとも１種がより好ましい。
【００１７】
本発明の触媒において、リン（Ｐ）および希土類金属（Ｒ）と金属元素（Ｍ）とのモル比Ｍ／（Ｐ＋Ｒ）は０．００００９以上である。前記モル比Ｍ／（Ｐ＋Ｒ）は、０．０００５以上が好ましく、０．００１以上がより好ましい。前記モル比Ｍ／（Ｐ＋Ｒ）を０．００００９以上とした触媒をグリセリンの脱水反応に用いることにより、アクロレインを高収率で製造するとともに、プロピオンアルデヒド（ＰＡＬＤ；プロパナール）の選択率を低減することができる。アクロレインは、例えば吸水性樹脂等に用いられるポリアクリル酸の原料に用いられる。しかし、アクロレイン中にプロピオンアルデヒドが多く含まれると、アクロレインからアクリル酸を経て得られるポリアクリル酸中に、プロピオンアルデヒドに由来して生成するプロピオン酸が残存し、臭気の原因となるため好ましくない。
【００１８】
本発明の触媒において、リン（Ｐ）および希土類金属（Ｒ）と金属元素（Ｍ）とのモル比Ｍ／（Ｐ＋Ｒ）は０．５未満である。前記モル比Ｍ／（Ｐ＋Ｒ）は、０．４以下が好ましく、０．２５以下がより好ましい。モル比Ｍ／（Ｐ＋Ｒ）が大きすぎると、金属元素の添加効果が飽和し、さらに大きすぎる場合には、アクロレイン収率が低下し、および／または、プロピオンアルデヒド選択率が上昇することがある。また、金属元素を含有する化合物（以下では「金属源化合物」ということがある。）を必要以上に使用することになるので、製造コストが上昇することがある。
【００１９】
前記モル比Ｍ／（Ｐ＋Ｒ）は、リン酸の希土類金属塩と金属元素とを含有する触媒を調製する際に用いる原料化合物の仕込み量から算出された値を意味する。また、触媒に、希土類金属（Ｒ）や金属元素（Ｍ）として２種以上の元素が含まれる場合は、前記モル比Ｍ／（Ｐ＋Ｒ）中のＲとＭはそれぞれ、２種以上の希土類金属元素の総和および２種以上の金属元素の総和を表す。
【００２０】
本発明の触媒は、前記モル比Ｍ／（Ｐ＋Ｒ）が所定の範囲内にあれば、リン（Ｐ）、希土類金属（Ｒ）および金属元素（Ｍ）のそれぞれの含有量は特に限定されないが、例えば、リン（Ｐ）と希土類金属（Ｒ）とのモル比Ｐ／Ｒや、金属元素（Ｍ）と希土類金属（Ｒ）とのモル比Ｍ／Ｒが、それぞれ次の範囲に収まるようにすることが好ましい。すなわち、前記モル比Ｐ／Ｒは、０．７以上が好ましく、また２．０以下が好ましく、１．８以下がより好ましく、１．６以下がさらに好ましい。前記モル比Ｍ／Ｒは、０．０００１より大きいことが好ましく、０．００１以上がより好ましく、また１．５以下が好ましく、１．０以下がより好ましく、０．５以下がさらに好ましく、０．３以下が特に好ましい。
【００２１】
本発明の触媒は、リン酸の希土類金属塩として、イットリウム、ランタン、セリウム、プラセオジム、ネオジム、およびガドリニウムよりなる群から選ばれる少なくとも１種の希土類金属とリン酸との塩を含有し、リン（Ｐ）および希土類金属（Ｒ：Ｙ，Ｌａ，Ｃｅ，Ｐｒ，Ｎｄ，Ｇｄ）と金属元素（Ｍ）のモル比Ｍ／（Ｐ＋Ｒ）が０．００００９以上０．５未満であることが好ましい。また本発明の触媒は、金属元素としてアルカリ金属元素、アルカリ土類金属元素、および白金族元素よりなる群から選ばれる少なくとも１種を含有し、リン（Ｐ）および希土類金属（Ｒ）と金属元素（Ｍ：アルカリ金属元素、アルカリ土類金属元素、白金族元素）のモル比Ｍ／（Ｐ＋Ｒ）が０．００００９以上０．５未満であることが好ましい。さらに本発明の触媒は、これらを組み合わせたものも好ましい。このように希土類金属と金属元素を適宜選択することで、高いアクロレイン収率を有し、プロピオンアルデヒドの選択率の低いグリセリン脱水用触媒を容易に得ることができる。
【００２２】
本発明の触媒は、リン酸の希土類金属塩が担体に担持された担持型の触媒であってもよい。使用可能な担体としては、例えば、シリカ、アルミナ、チタニア、ジルコニア等の無機酸化物や複合酸化物；ゼオライト等の結晶性メタロシリケート；ステンレス、アルミニウム等の金属や合金；活性炭、炭化ケイ素等の無機物等が挙げられる。
【００２３】
触媒の形状は特に限定されず、例えば、球状、柱状、リング状、鞍状、ハニカム状、スポンジ状等が挙げられる。
【００２４】
本発明の触媒は、リン酸の希土類金属塩および金属元素を活性成分として有していればよい。なお、触媒に含まれる活性成分が多いほど、アクロレインの工業的生産に適することから、本発明の触媒を非担持型の触媒として用いる場合には、リン酸の希土類金属塩と金属元素の含有量は、触媒１００質量％に対して、好ましくは５〜１００質量％、より好ましくは２０質量％以上、さらに好ましくは４０質量％以上である。本発明の触媒を担体型の触媒として用いる場合には、リン酸の希土類金属塩と金属元素の含有量は、触媒１００質量％に対して、好ましくは０．０１〜７０質量％、より好ましくは１〜６０質量％、さらに好ましくは５〜５０質量％である。
【００２５】
本発明の触媒は、リン酸の希土類金属塩と金属元素（希土類金属を除く）とを含有し、触媒中のリン（Ｐ）および希土類金属（Ｒ）と金属元素（Ｍ）とのモル比Ｍ／（Ｐ＋Ｒ）が０．００００９以上０．５未満であるため、グリセリン脱水反応によりアクロレインを高収率で生成し、副生するプロピオンアルデヒドの生成量を低減することができる。
【００２６】
〔グリセリン脱水用触媒の製造〕
本発明の触媒は、混練法、濃縮法、沈殿法、共沈法、ゾルゲル法、水熱法等の従来公知の触媒調製法により調製することができる。混練法としては、リン酸化合物と希土類金属化合物と金属源化合物を含む原料化合物を混練して得られた固形物（触媒前駆体）を焼成する方法を採用すればよい。濃縮法、沈殿法、共沈法、ゾルゲル法、水熱法としては、リン酸化合物と希土類金属化合物と金属源化合物を含む原料化合物を溶媒に加え、処理法に応じた物理処理を施すことにより生成した固形物（触媒前駆体）を焼成する方法や、リン酸化合物と希土類金属化合物を含む原料化合物を溶媒に加え、処理法に応じた物理処理を
施すことにより生成した固形物を焼成して得られた焼成物に、金属源化合物を添加したもの（触媒前駆体）を再焼成する方法を採用すればよい。触媒を調製する際のリン酸化合物、希土類金属化合物、および金属源化合物の使用量は、得られる触媒のモル比Ｍ／（Ｐ＋Ｒ）が所定の範囲内になるように、適宜調整すればよい。
【００２７】
触媒の原料化合物として用いられるリン酸化合物としては、Ｈ3ＰＯ2、Ｈ3ＰＯ3、Ｈ3ＰＯ4、Ｈ4Ｐ2Ｏ7、Ｈ5Ｐ3Ｏ10、Ｈ6Ｐ4Ｏ10等のリン酸；リン酸トリメチル、リン酸トリエチル等のリン酸エステル；リン酸二水素アンモニウム、リン酸水素二アンモニウム、リン酸三アンモニウム等のリン酸アンモニウム；Ｐ4Ｏ6、Ｐ4Ｏ8、Ｐ4Ｏ9、Ｐ4Ｏ10等のリン酸化物を用いればよい。これらのリン酸化合物は、１種のみを用いてもよいし、２種以上を併用してもよい。これらのリン酸化合物は、調製法に応じて、好適な形態の化合物を適宜選べばよい。
【００２８】
触媒の原料化合物として用いられる希土類金属化合物としては、希土類金属酸化物；希土類金属水酸化物（希土類金属水酸化物の脱水縮合物を含む）；硝酸塩、炭酸塩、塩化物塩、臭化物塩、ヨウ化物塩等の希土類金属の無機塩；ギ酸塩、酢酸塩、シュウ酸塩、クエン酸塩等の希土類金属の有機酸塩等を用いればよい。これらの希土類金属化合物は、１種のみを用いてもよいし、２種以上を併用してもよい。これらの希土類金属化合物は、調製法に応じて、好適な形態の化合物を適宜選べばよい。
【００２９】
触媒の原料化合物として用いられる金属源化合物としては、金属酸化物；金属水酸化物；硝酸塩、炭酸塩、塩化物塩、臭化物塩、ヨウ化物塩等の金属の無機塩；ギ酸塩、酢酸塩、シュウ酸塩、クエン酸塩等の金属の有機酸塩等を用いればよい。これらの金属化合物は、１種のみを用いてもよいし、２種以上を併用してもよい。これらの金属化合物は、調製法に応じて、好適な形態の化合物を適宜選べばよい。
【００３０】
例えば、混練法により触媒を調製する場合は、リン酸化合物として、リン酸二水素アンモニウム、リン酸水素二アンモニウム、リン酸三アンモニウム等のリン酸アンモニウムを使用し、希土類金属化合物として、希土類金属酸化物、希土類金属水酸化物、希土類金属の硝酸塩等を使用し、金属源化合物として金属水酸化物、金属硝酸塩、金属炭酸塩を使用することが好ましい。このような化合物を用いれば、原料化合物を容易に入手できるとともに、混練が容易となり、不純物の少ない触媒を得やすくなる。
【００３１】
ゾルゲル法により触媒を調製する場合は、リン酸化合物として、Ｈ3ＰＯ2、Ｈ3ＰＯ3、Ｈ3ＰＯ4、Ｈ4Ｐ2Ｏ7、Ｈ5Ｐ3Ｏ10、Ｈ6Ｐ4Ｏ10等のリン酸、またはリン酸二水素アンモニウム、リン酸水素二アンモニウム、リン酸三アンモニウム等のリン酸アンモニウムを使用し、希土類金属化合物として希土類金属水酸化物（希土類金属水酸化物の脱水縮合物を含む）を使用することが好ましい。このような化合物を用いれば、希土類金属水酸化物を含有する溶液にリン酸化合物を加えることで、リン酸と希土類金属を含有するゾルまたはゲル状物を調製しやすくなる。
【００３２】
希土類金属水酸化物を含有する溶液にリン酸化合物を加えるときの添加速度や温度は特に限定されない。添加の際の温度は、通常、０℃〜１２０℃の範囲で行えばよい。希土類金属水酸化物を含有する溶液にリン酸化合物を加えたものは、そのまま放置することが好適である。この放置の間に、リン酸と希土類金属を含有するゾルまたはゲル状物の生成量が増加する。
【００３３】
ゾルゲル法において好ましく用いられる希土類金属水酸化物は、次のように調製すればよい。すなわち、希土類金属の無機塩や希土類金属の有機酸塩等の水溶性の希土類金属塩を、水を含む溶媒に添加することにより、希土類金属水酸化物を調製すればよい。この際、水を含む溶媒には、希土類金属塩に加え、アンモニアやアミン等のアルカリ性化合物を添加して、ｐＨを２〜１３の範囲（好ましくはｐＨ４〜１１の範囲であり、より好ましくはｐＨ７〜９の範囲）に調整することが好ましい。水を含む溶媒としては、水のみを溶媒として用いることが、簡便かつ安価な点で好ましい。溶媒に加える希土類金属塩の量は、溶媒と希土類金属塩の総量を１００質量％としたときに、１〜３０質量％とすることが好ましく、２〜２０質量％とすることがより好ましく、３〜１５質量％とすることがさらに好ましい。
【００３４】
希土類金属水酸化物を調製する際に使用する前記アルカリ性化合物としては、アンモニア；メチルアミン、エチルアミン、ｎ−プロピルアミン、イソプロピルアミン、ｓｅｃ−ブチルアミン、ジメチルアミン、ジエチルアミン、トリメチルアミン、トリエチルアミン等の脂肪族アミン；シクロヘキシルアミン等の脂環式アミン；モノエタノールアミン、ジエタノールアミン、トリエタノールアミン等のアルカノールアミン；ピリジン；炭酸アンモニウム；尿素等が挙げられる。これらのアルカリ性化合物は、１種のみを用いてもよいし、２種以上を併用してもよい。なかでもアンモニアが特に好ましい。
【００３５】
アルカリ性化合物は、水を含む溶媒に希土類金属塩を加えた溶液にアルカリ性化合物を添加する際、アルカリ性化合物を少しずつ添加してもよく、アルカリ性化合物を一括で添加してもよいが、希土類金属水酸化物の粒径を均一化させるためには、アルカリ性化合物を少しずつ添加することが好ましい。アルカリ性化合物を添加する際の溶液の温度は特に限定されないが、揮発性のアルカリ性化合物を選択した場合にその化合物の揮発によるｐＨ調整の困難性と、希土類金属水酸化物の良好な生成を考慮すれば、通常０℃〜１２０℃の範囲にあればよく、好ましくは２０℃〜５０℃の範囲にあればよい。また、アルカリ性化合物の添加が終了した後には、直ちにリン酸化合物を添加せずに、そのまま放置することが好適である。この放置の間に、希土類金属水酸化物の粒子が成長し、かつ、当該粒子の大きさの均一化が起こる。
【００３６】
ゾルゲル法により触媒を調製する場合は、金属源化合物として、金属水酸化物、金属硝酸塩、金属炭酸塩、金属酢酸塩、金属シュウ酸塩等を使用することが好ましく、金属水酸化物、金属硝酸塩、金属炭酸塩等を使用することがより好ましい。
【００３７】
ゾルゲル法において、金属源化合物を添加するタイミングは特に限定されない。金属源化合物は、水を含む溶媒に希土類金属塩を加えた溶液に、アルカリ性化合物を添加する前または後に加えてもよく、アルカリ性化合物の添加と同時に加えてもよい。また、金属源化合物は、希土類金属水酸化物を含有する溶液にリン酸化合物を添加する前または後に加えてもよく、リン酸化合物の添加と同時に加えてもよい。さらに、金属源化合物は、リン酸と希土類金属を含有するゾルまたはゲル状物を焼成した焼成物（焼成に先立って脱水や乾燥を施してもよい）に添加してもよい。この場合、金属源化合物が添加された焼成物は、再焼成することが好ましい。
【００３８】
リン酸化合物と希土類金属化合物と金属源化合物を含む原料化合物を混練して得られた固形物（触媒前駆体）、リン酸化合物と希土類金属化合物と金属源化合物を含む原料化合物を溶媒に加えて生成した固形物（触媒前駆体）、あるいは、リン酸化合物と希土類金属化合物を含む原料化合物を溶媒に加えて生成した固形物を焼成して得られた焼成物に、金属源化合物を添加したもの（触媒前駆体）を焼成することにより、本発明の触媒が得られる。触媒前駆体は、焼成温度が高いほど、また、焼成時間が長いほど、得られるリン酸の希土類金属塩の結晶化が進む傾向がある。従って、結晶構造を有するリン酸の希土類金属塩を含有する触媒を得るためには、これらの傾向を考慮して、焼成条件を適宜決定すればよい。焼成は、例えば、空気雰囲気下、５００℃〜１５００℃で３時間〜１５時間行うことが好ましく、６００℃〜１４００℃で３時間〜１０時間行うことがより好ましく、７０
０℃〜１２００℃で３時間〜５時間行うことがさらに好ましい。
【００３９】
触媒前駆体の焼成に先立って、触媒前駆体の前加熱処理を行ってもよい。例えば、触媒前駆体にアンモニア成分や硝酸成分が含まれる場合は、触媒前駆体に前加熱処理を施さずに焼成すると、アンモニア成分や硝酸成分に由来するガスが発生し、触媒前駆体や触媒の飛散や爆発を引き起こすおそれがある。従って、焼成の際に発生するガスの量を減らすために、触媒前駆体の焼成に先立って、触媒前駆体を前加熱処理してもよい。前加熱処理は、例えば、触媒前駆体を、１５０℃〜４５０℃の空気雰囲気または不活性ガス雰囲気に置けばよい。さらに、触媒前駆体の焼成または前加熱処理に先立って、触媒前駆体中の水分を除去するために、乾燥処理を行ってもよい。
【００４０】
リン酸の希土類金属塩を担体に担持させる場合には、例えば、リン酸の希土類金属塩等の原料化合物を含有する溶液を担体に含浸させて加熱する含浸法；担体を含有する液中でリン酸の希土類金属塩を析出させるか、あるいは、リン酸の希土類金属塩を析出させた液中に担体を添加する析出沈殿法；リン酸の希土類金属塩または前記触媒前駆体を担体と混合する混練法等を採用すればよい。
【００４１】
以上の方法により、グリセリン脱水用触媒を製造することができる。製造されたグリセリン脱水用触媒は、グリセリンの脱水反応に使用される触媒として有用である。従って、本発明のグリセリン脱水用触媒は、グリセリンの脱水反応により、アクロレインを製造する方法に使用することができる。
【００４２】
〔アクロレインの製造方法〕
本発明のアクロレインの製造方法について説明する。本発明によるアクロレインの製造方法は、本発明のグリセリン脱水用触媒の存在下において、グリセリンを脱水させてアクロレインを得るものである。
【００４３】
本発明の製造方法は、例えば、固定床反応器、流動床反応器、移動床反応器などから任意に選択された反応器内で、グリセリンガスを含有する反応ガスと触媒とを接触させる気相脱水反応により、アクロレインを製造するものである。なお、本発明の製造方法は、グリセリンガスを含有する反応ガスと触媒とを接触させる気相脱水反応に限定されるものではなく、グリセリン溶液と触媒とを接触させる液相脱水反応を適用することも可能である。後者の場合、液相脱水反応は、固定床と蒸留塔を組み合わせた方法、撹拌槽と蒸留塔を組み合わせた方法、一段式の撹拌槽を用いる方法、多段式の撹拌槽を用いる方法、多段式の蒸留塔を用いる方法、および、これらを組み合わせた方法など、従来公知の様々な方法で実施することができる。これらの方法は、バッチ式または連続式のいずれでもあってもよいが、通常は連続式で実施される。
【００４４】
アクロレインの合成原料となるグリセリンは、特に限定されず、精製グリセリンおよび粗製グリセリンのいずれであってもよい。グリセリンは、パーム油、パーム核油、ヤシ油、大豆油、ナタネ油、オリーブ油、ごま油等の植物油のエステル交換反応により得られるグリセリン；魚油、牛脂、豚脂、鯨油等の動物性油のエステル交換反応で得られるグリセリン；等の天然資源由来のグリセリンであってもよい。また、エチレン、プロピレンなどから化学合成されたグリセリンであってもよい。
【００４５】
以下では、工業的生産性に優れた気相脱水反応を利用するアクロレインの製造方法を例に挙げて説明する。
【００４６】
グリセリン脱水用触媒が充填された触媒層に導入する反応ガスは、グリセリンのみで構成されるガスであっても、反応ガス中のグリセリン濃度を調整するために、グリセリンの
脱水反応に不活性なガスを含有していてもよい。不活性ガスとしては、例えば、水蒸気、窒素ガス、二酸化炭素ガス、空気等が挙げられる。反応ガス中におけるグリセリン濃度は、通常は０．１〜１００モル％の範囲であり、好ましくは１モル％以上であり、アクロレインの製造を経済的かつ高効率に行うために、より好ましくは５モル％以上である。
【００４７】
反応ガスの流量は、触媒の単位容積あたりのガス空間速度（ＧＨＳＶ）で表すと、通常５０〜２００００ｈｒ-1、好ましくは１００００ｈｒ-1以下であり、アクロレインの製造を経済的かつ高効率で行うために、より好ましくは４０００ｈｒ-1以下である。
【００４８】
グリセリンの気相脱水反応では、その反応温度が低すぎたり高すぎたりするとアクロレインの収率が低下することになってしまうので、反応温度は、通常は２００℃〜５００℃、好ましくは２５０℃〜４５０℃、より好ましくは３００℃〜４００℃である。ここで、気相脱水反応における「反応温度」とは、反応器の温度制御を行なうための熱媒等の設定温度を意味する。
【００４９】
反応ガスの圧力は、グリセリンが凝縮しない範囲の圧力であれば、特に限定されるものではないが、通常０．００１〜１ＭＰａであればよく、好ましくは０．０１〜０．５ＭＰａ、より好ましくは０．３ＭＰａ以下、特に好ましくは０．２ＭＰａ以下である。
【００５０】
グリセリンの脱水反応を連続的に行うと、触媒の表面に炭素状物質が付着して触媒の活性が低下することがある。特に、アクロレイン選択率が低下し、プロピオンアルデヒド選択率が上昇する。このような場合には、触媒と再生用ガスとを高温で接触させる再生処理を行えば、触媒の表面に付着した炭素状物質を除去して触媒の活性を復活させることができる。再生用ガスとしては、例えば、酸素、酸素を含有する空気等の酸化性ガスが挙げられる。再生用ガスには、必要に応じて、窒素、二酸化炭素、水蒸気等の再生処理に不活性なガスを含有させてもよい。触媒と酸素との接触により、急激な発熱が懸念される場合には、その急激な発熱を抑制するためにも、不活性ガスを再生用ガスに含有させることが推奨される。再生処理の温度は、触媒を熱劣化させることなく、炭素状物質を除去できる温度であれば、特に限定されるものではないが、触媒製造の際の焼成温度以下であることが好ましい。
【００５１】
グリセリンの脱水反応により得られたアクロレイン含有ガスは、そのままアクリル酸の製造における反応ガスとして供給してもよいが、アクロレイン含有ガス中には副生成物を含んでいることから、精製することが好ましい。副生成物としてはプロピオンアルデヒド以外に、例えば、フェノール、１−ヒドロキシアセトン、アリルアルコール等が挙げられる。またバイオディーゼル由来のグリセリンを原料に用いた場合には、副生成物として、例えば、フェノール、１−ヒドロキシアセトン、メトキシアセトン、３−メトキシプロパナール等が挙げられる。アクロレイン含有ガスを精製する場合は、このアクロレイン含有ガスを直接、蒸留などの精製工程に供給してもよいし、一度捕集して粗製アクロレインとした後に精製工程に供給してもよい。アクロレイン含有ガスを一度捕集する場合は、このアクロレイン含有ガスを冷却して液化させる方法や、アクロレイン溶解能を有する水等の溶剤に吸収させる方法等がある。精製工程により得られたアクロレインがガス状物質として得られる場合は、この精製アクロレインガスをそのままアクリル酸の製造における反応ガスとして供給してもよいし、一度捕集して精製アクロレインとした後に、この精製アクロレインをアクリル酸の製造に使用してもよい。
【００５２】
粗製アクロレインを精製する際には、主として、フェノールおよび／または１−ヒドロキシアセトンを除去する。これらの副生成物を除去することにより、アクロレインからアクリル酸を製造する際におけるアクリル酸の収率が向上する。特に、１−ヒドロキシアセトンを除去すれば、アクロレインからアクリル酸を製造する際の酢酸の発生量を減らすことができる。
【００５３】
アクリル酸の収率が向上することを考慮すれば、フェノールおよび／または１−ヒドロキシアセトンの除去量を多くすることが好ましいと考えられる。そこで、精製後のアクロレイン（Ａ）とフェノール（Ｐｈ）との質量比Ｐｈ／Ａは、１．０以下であることが好ましく、０．７以下であることが好ましく、０．４以下であることがさらに好ましい。また精製後のアクロレイン（Ａ）と１−ヒドロキシアセトン（Ｈ）との質量比Ｈ／Ａは、０．５以下であることが好ましく、０．３以下であることが好ましく、０．１以下であることがさらに好ましい。なお、フェノールおよび／または１−ヒドロキシアセトンの除去量を多くすれば、アクロレインの損失が増大することやアクロレインの精製が煩雑になることがある。このことを考慮すれば、質量比Ｐｈ／Ａおよび質量比Ｈ／Ａは、１×１０-9以上であることが好ましく、１×１０-7以上であることがより好ましく、１×１０-5以上であることがさらに好ましい。
【００５４】
アクロレイン、フェノールおよび１−ヒドロキシアセトンの沸点は、それぞれ、約５３℃、約１８２℃および約１４６℃である。この沸点差を利用すれば、粗製アクロレインからフェノールおよび／または１−ヒドロキシアセトンを除去することができる。その方法としては、例えば、液状の粗製アクロレインを蒸留塔で処理して除去目的物よりも低沸点のアクロレインを分留する方法、ガス状の粗製アクロレインを凝集塔で処理してアクロレインよりも高沸点の除去目的物を凝集する方法、蒸散塔内に導入した粗製アクロレインにガスを吹き込んで除去目的物よりも低沸点のアクロレインを気化させる方法等が挙げられる。
【００５５】
また、アクロレイン、フェノールおよび１−ヒドロキシアセトンの融点は、それぞれ、約−８７℃、約４３℃および約−１７℃である。この融点差を利用すれば、粗製アクロレインからフェノールおよび／または１−ヒドロキシアセトンを除去することができる。その方法としては、例えば、粗製アクロレインを冷却してフェノールおよび／または１−ヒドロキシアセトンの析出物を除去する方法等が挙げられる。
【００５６】
なお、プロピオンアルデヒドについては、その沸点が約４８℃、融点が約−８１℃であり、アクロレインとの沸点差または融点差を利用して、粗製アクロレインから除去することも可能であるが、アクロレインとの沸点差および融点差がいずれも小さいので、アクロレインの損失が多くなることがある。それゆえ、本発明の触媒は、グリセリンの脱水反応において、プロピオンアルデヒドの発生量を減らすことができるので、特に有用である。
【００５７】
粗製アクロレインを他の化合物の合成原料として用いる場合は、粗製アクロレインを生成しなくてもよい。例えば、粗製アクロレインからアクリル酸を製造する場合、粗製アクロレインを精製せずに後工程でアクリル酸を精製することにより、アクリル酸中の不純物を除去すればよい。粗製アクロレインを精製しないで用いれば、工程を簡略化し、製造コストを低減できる点で、好ましい。
【００５８】
以上の方法により、アクロレインを製造することが可能である。製造されたアクロレインは、すでに公知となっているように、アクリル酸、１，３−プロパンジオール、アリルアルコール、メチオニン等のアクロレイン誘導体；ポリアクリル酸、ポリアクリル酸ナトリウム等の親水性樹脂等の合成原料として有用である。従って、本発明によるアクロレインの製造方法は、アクロレイン誘導体や親水性樹脂の製造方法に取り入れることが当然可能である。
【００５９】
〔アクリル酸の製造方法〕
本発明のアクリル酸の製造方法について説明する。本発明によるアクリル酸の製造方法は、上記のようなアクロレインの製造方法により得られるアクロレインを酸化してアクリル酸を得るものである。すなわち、本発明のアクリル酸の製造方法は、本発明のグリセリン脱水用触媒の存在下において、グリセリンを脱水させてアクロレインを得る工程と、前記アクリロレインを酸化してアクリル酸を得る工程を有する。従って、本発明のアクロレインの製造方法により得られるアクロレインは、アクリル酸の原料として用いることができる。
【００６０】
アクリル酸を製造するには、アクロレインを含有するガス（以下、「アクロレイン含有ガス」と称する場合がある）と、アクロレインを酸化するための触媒（以下、「アクロレイン酸化用触媒」と称する場合がある）とを、固定床反応器、移動床反応器、流動床反応器等から任意に選択された酸化反応器内に共存させ、温度２００℃〜４００℃で、アクロレインを気相酸化することが好ましい。なお、アクロレインの酸化に伴って、プロピオンアルデヒドからプロピオン酸が生成するが、本発明の触媒を用いて得られたアクロレインは、プロピオンアルデヒドの含有量が低く抑えられているので、プロピオン酸の生成量は少ない。
【００６１】
アクロレイン酸化用触媒としては、分子状酸素または分子状酸素含有ガスを用いたアクロレインの接触気相酸化によりアクリル酸を製造する場合に用いられる従来公知のアクロレイン酸化用触媒であれば、特に限定されるものではないが、例えば、酸化鉄、酸化モリブデン、酸化チタン、酸化バナジウム、酸化タングステン、酸化アンチモン、酸化スズ、酸化銅等の金属酸化物の混合物や複合酸化物等が挙げられる。これらの触媒のうち、モリブデンおよびバナジウムを主成分とするモリブデン−バナジウム系触媒が特に好適である。また、アクロレイン酸化用触媒は、上記のような金属酸化物の混合物や複合酸化物が担体（例えば、シリカ、アルミナ、ジルコニア等の無機酸化物や複合酸化物、炭化ケイ素等の無機物）に担持された担持型の触媒であってもよい。
【００６２】
アクリル酸の製造に用いられるアクロレイン含有ガスに対する酸素の添加量は、酸素が多すぎると、アクロレインの燃焼が生じて爆発の危険を伴うおそれがあるので、その上限値を適宜設定する必要がある。
【００６３】
アクロレインの気相酸化反応により、粗製アクリル酸を含有するガス状物が得られる。このガス状物を冷却凝縮や溶剤捕集等により液化し、必要に応じて、この液化物に含まれる水や捕集溶剤を従来公知の方法（例えば、蒸留）により除去した後、晶析操作を施すことにより、高純度のアクリル酸を得ることができる。
【００６４】
アクロレインの酸化反応により得られた粗製アクリル酸は、副生成物として、プロピオン酸を含んでいる。粗製アクリル酸中におけるプロピオン酸の含有量は、アクリル酸の原料であるアクロレインの製造段階で、本発明の触媒を用いているので、比較的少ない。しかし、アクリル酸から吸水性樹脂を製造する場合には、プロピオン酸が臭気の原因となるので、粗製アクリル酸からプロピオン酸を除去することが好ましい。そこで、粗製アクリル酸を精製してプロピオン酸を除去する。
【００６５】
アクリル酸およびプロピオン酸の沸点は、いずれも、約１４１℃である。それゆえ、沸点差を利用して、粗製アクリル酸からプロピオン酸を除去することは困難である。これに対し、アクリル酸およびプロピオン酸の融点は、それぞれ、約１２℃および約−２１℃である。それゆえ、融点差を利用して、粗製アクリル酸からプロピオン酸を除去することは容易である。つまり、粗製アクリル酸からのプロピオン酸を除去するには、粗製アクリル酸に晶析操作を施せばよい。具体的には、粗製アクリル酸を冷却して、プロピオン酸よりも先に析出するアクリル酸を回収すればよい。この場合、粗製アクリル酸の冷却温度は、好ましくは−１８℃〜１０℃、より好ましくは４℃以下、さらに好ましくは０℃以下である。なお、粗製アクリル酸が酢酸、アクロレイン、水等のプロピオン酸以外の不純物を含んでいる場合には、これらの不純物を蒸留等の従来公知の方法により除去した後、晶析操作によりプロピオン酸を除去することが好ましい。
【００６６】
晶析操作は、粗製アクリル酸からプロピオン酸を分離することができる限り、特に限定されるものではなく、従来公知の方法、例えば、特開平９−２２７４４５号公報や特表２００２−５１９４０２号公報に記載された方法を用いて行うことができる。
【００６７】
晶析操作は、粗製アクリル酸を晶析装置に供給して結晶化させることにより、精製アクリル酸を得る工程である。なお、結晶化の方法としては、従来公知の結晶化方法を採用すればよく、特に限定されるものではないが、結晶化は、例えば、連続式または回分式の晶析装置を用いて、１段または２段以上で実施することができる。得られたアクリル酸の結晶は、必要に応じて、さらに洗浄や発汗等の精製を行うことにより、さらに純度の高い精製アクリル酸を得ることができる。
【００６８】
連続式の晶析装置としては、例えば、結晶化部、固液分離部および結晶精製部が一体になった晶析装置（例えば、新日鐵化学社製のＢＭＣ（Backmixing Column Crystallizer）装置、月島機械社製の連続溶融精製システム）や、結晶化部（例えば、GMF GOUDA社製のＣＤＣ（Cooling Disk Crystallizer）装置）、固液分離部（例えば、遠心分離器、ベルトフィルター）および結晶精製部（例えば、呉羽テクノエンジ社製のＫＣＰ（Kureha Crystal Purifier）精製装置）を組み合わせた晶析装置等を使用することができる。
【００６９】
回分式の晶析装置としては、例えば、Sulzer Chemtech社製の層結晶化装置（動的結晶化装置）、BEFS PROKEM社製の静的結晶化装置等を使用することができる。
【００７０】
動的結晶化とは、例えば、結晶化、発汗、融解を行うための温度制御機構を備えた管状の結晶器と、発汗後の母液を回収するタンクと、結晶器に粗製アクリル酸を供給する循環ポンプとを備え、結晶器の下部に設けた貯蔵器から循環ポンプにより粗製アクリル酸を結晶器の管内上部に移送できる動的結晶化装置を使用して晶析を行う方法である。また、静的結晶化とは、例えば、結晶化、発汗、融解を行うための温度制御機構を備えた管状の結晶器であり、下部に抜き出し弁を有する結晶器と、発汗後の母液を回収するタンクとを備えた静的結晶化装置を使用して晶析を行う方法である。
【００７１】
具体的には、粗製アクリル酸を液相として結晶器に導入し、液相中のアクリル酸を冷却面（管壁面）に凝固・生成させる。冷却面に生成した固相の質量が、結晶器に導入した粗製アクリル酸の質量に対して、好ましくは１０〜９０質量％、より好ましくは２０〜８０質量％になった段階で、直ちに、液相を結晶器から排出し、固相と液相とを分離する。液相の排出は、ポンプで汲み出す方式（動的結晶化）、結晶器から流出させる方式（静的結晶化）のいずれであってもよい。他方、固相は、結晶器から取り出した後、さらに純度を向上させるために、洗浄や発汗等の精製を行ってもよい。
【００７２】
動的結晶化や静的結晶化を多段で行う場合、向流の原理を採用すれば、有利に実施することができる。このとき、各段階で結晶化されたアクリル酸は、残留母液から分離され、より高い純度を有するアクリル酸が生成する段階に供給される。他方、残留母液は、より低い純度を有するアクリル酸が生成する段階に供給される。
【００７３】
なお、動的結晶化では、アクリル酸の純度が低くなると、結晶化が困難になるが、静的結晶化では、動的結晶化に比べて、残留母液が冷却面に接触する時間が長く、また、温度の影響が伝わり易いので、アクリル酸の純度が低下しても、結晶化が容易である。それゆえ、アクリル酸の回収率を向上させるために、動的結晶化における最終的な残留母液を静的結晶化に付して、さらに結晶化を行ってもよい。
【００７４】
必要となる結晶化段数は、どの程度の純度が要求されるかに依存するが、高純度のアクリル酸を得るために必要な段数は、精製段階（動的結晶化）が通常１〜６回、好ましくは２〜５回、より好ましくは２〜４回であり、ストリッピング段階（動的結晶化および／または静的結晶化）が通常０〜５回、好ましくは０〜３回である。通常、供給される粗製アクリル酸より高い純度を有するアクリル酸が得られる段階は、すべて精製段階であり、それ以外の段階は、すべてストリッピング段階である。ストリッピング段階は、精製段階から残留母液に含まれるアクリル酸を回収するために実施される。なお、ストリッピング段階は、必ずしも設ける必要はなく、例えば、蒸留塔を用いて、晶析装置の残留母液から低沸点成分を分離する場合には、ストリッピング段階は省略してもよい。
【００７５】
動的結晶化および静的結晶化のいずれを採用する場合であっても、晶析操作で得られるアクリル酸の結晶は、そのまま製品としてもよいし、必要に応じて、さらに洗浄や発汗等の精製を行ってから製品としてもよい。他方、晶析操作で排出される残留母液は、系外に取り出してもよい。
【００７６】
以上の方法により、アクリル酸を製造することができる。製造されたアクリル酸は、すでに公知となっているように、アクリル酸エステル等のアクリル酸誘導体；ポリアクリル酸、ポリアクリル酸ナトリウム等の親水性樹脂等の合成原料として有用である。従って、本発明のアクリル酸の製造方法は、アクリル酸誘導体や親水性樹脂の製造方法に取り入れることが当然可能である。
【００７７】
〔親水性樹脂の製造方法〕
本発明による親水性樹脂の製造方法は、上記のようなアクリル酸の製造方法により得られたアクリル酸を含む単量体成分を重合するものである。すなわち、本発明の親水性樹脂の製造方法は、本発明のグリセリン脱水用触媒の存在下において、グリセリンを脱水させてアクロレインを得る工程と、前記アクリロレインを酸化してアクリル酸を得る工程と、前記アクリル酸を含む単量体成分を重合する工程を有する。従って、本発明のアクリル酸の製造方法により得られたアクリル酸は、吸水性樹脂や水溶性樹脂等の親水性樹脂の原料として用いることができる。
【００７８】
グリセリンを原料とするアクリル酸の製造方法により得られたアクリル酸は、プロピレンを原料とするアクリル酸の製造方法により得られたアクリル酸と比較して、ギ酸、酢酸、プロピオン酸等の有機酸の不純物を多く含んでおり、これらの不純物は、親水性樹脂の臭気や着色の原因となることがある。それゆえ、得られたアクリル酸を精製することが重要となる。アクリル酸に含まれる不純物のうち、プロピオン酸は、アクリル酸と沸点が近いので、その含有量が多いと、蒸留によるアクリル酸の精製が困難になる。そこで、本発明による親水性樹脂の製造方法には、好ましくは晶析による精製を行ってプロピオン酸を除去したアクリル酸が好適に用いられる。
【００７９】
本発明のアクリル酸の製造方法により得られたアクリル酸を、吸水性樹脂や水溶性樹脂等の親水性樹脂を製造するための原料として用いる場合、重合反応を制御しやすく、得られる親水性樹脂の品質が安定し、吸水性能、無機材料の分散性能等の各種性能が改善される。
【００８０】
吸水性樹脂を製造する場合には、例えば、本発明によるアクリル酸の製造方法により得られたアクリル酸および／またはその塩を単量体成分の主成分（好ましくは７０モル％以上、より好ましくは９０モル％以上）とし、さらに０．００１〜５モル％（アクリル酸に対する値）程度の架橋剤、０．００１〜２モル％（単量体成分に対する値）程度のラジカル重合開始剤を用いて、架橋重合させた後、乾燥、粉砕することにより、吸水性樹脂が得られる。
【００８１】
ここで、吸水性樹脂とは、架橋構造を有する水膨潤性水不溶性のポリアクリル酸であって、自重の３倍以上、好ましくは１０〜１０００倍の純水または生理食塩水を吸水することにより、水溶性成分（水可溶分）が好ましくは２５質量％以下、より好ましくは１０質量％以下である水不溶性ヒドロゲルを生成するポリアクリル酸を意味する。このような吸水性樹脂の具体例や物性測定法は、例えば、米国特許明細書第６，１０７，３５８号、第６，１７４，９７８号、第６，２４１，９２８号等に開示されている。
【００８２】
また、生産性向上の観点から好ましい製造方法は、例えば、米国特許明細書第６，８６７，２６９号、第６，９０６，１５９号、第７，０９１，２５３号等、ならびに、国際公開第０１／０３８４０２号パンフレット、国際公開第２００６／０３４８０６号パンフレット等に開示されている。
【００８３】
アクリル酸を原料として、中和、重合、乾燥等により、吸水性樹脂を製造する一連の工程は、例えば、以下の通りである。
【００８４】
本発明のアクリル酸の製造方法により得られたアクリル酸の一部または全部を、ラインを介して、吸水性樹脂の製造プロセスに供給する。吸収性樹脂の製造プロセスにおいては、アクリル酸を中和工程、重合工程、乾燥工程に導入して、所望の処理を施すことにより、吸水性樹脂を製造する。各種物性の改善を目的として所望の処理を施してもよく、例えば、重合中または重合後に架橋工程を介在させてもよい。
【００８５】
中和工程は、任意の工程であり、例えば、所定量の塩基性物質の粉末または水溶液と、アクリル酸やポリアクリル酸（塩）とを混合する方法が例示されるが、従来公知の方法を採用すればよく、特に限定されるものではない。なお、中和工程は、重合前または重合後のいずれで行なってもよく、また、重合前後の両方で行なってもよい。アクリル酸やポリアクリル酸（塩）の中和に用いられる塩基性物質としては、例えば、炭酸（水素）塩、アルカリ金属の水酸化物、アンモニア、有機アミン等、従来公知の塩基性物質を適宜用いればよい。ポリアクリル酸の中和率は、特に限定されるものではなく、任意の中和率（例えば、３０〜１００モル％の範囲内における任意の値）となるように調整すればよい。
【００８６】
重合工程における重合方法は、特に限定されるものではなく、ラジカル重合開始剤による重合、放射線重合、電子線や活性エネルギー線の照射による重合、光増感剤による紫外線重合等、従来公知の重合方法を用いればよい。重合開始剤、重合条件等各種条件については、任意に選択することができる。もちろん、必要に応じて、架橋剤や他の単量体、さらには水溶性連鎖移動剤や親水性高分子等、従来公知の添加剤を添加してもよい。
【００８７】
ラジカル重合開始剤による重合としては、例えば、水溶液重合法、逆相懸濁重合法等が挙げられる。ここで、水溶液重合法は、分散溶媒等を用いることなく、アクリル酸水溶液中のアクリル酸を重合する方法であり、例えば、米国特許明細書第４，６２５，００１号、第４，８７３，２９９号、第４，２８６，０８２号、第４，９７３，６３２号、第４，９８５，５１８号、第５，１２４，４１６号、第５，２５０，６４０号、第５，２６４，４９５号、第５，１４５，９０６号、第５，３８０，８０８号等、ならびに、欧州特許公報第０ ８１１ ６３６号、第０ ９５５ ０８６号、第０ ９２２ ７１７号等に開示されている。また、逆相懸濁重合法は、アクリル酸水溶液を疎水性の有機溶媒に懸濁させた状態で、アクリル酸水溶液中のアクリル酸を重合する方法であり、例えば、米国特許明細書第４，０９３，７７６号、第４，３６７，３２３号、第４，４４６，２６１号、第４，６８３，２７４号、第５，２４４，７３５号等に開示されている。
【００８８】
重合後のアクリル酸塩系ポリマー（すなわち、吸水性樹脂）は、乾燥工程に付される。乾燥方法としては、特に限定されるものではなく、熱風乾燥機、流動層乾燥機、ナウター式乾燥機等、従来公知の乾燥手段を用いて、所望の乾燥温度、好ましくは７０〜２３０℃で、適宜乾燥させればよい。
【００８９】
乾燥工程を経て得られた吸水性樹脂は、そのまま用いてもよく、さらに所望の形状に造粒したり、粉砕してもよく、表面架橋をしてもよい。また、還元剤、香料、バインダー等、従来公知の添加剤を添加する等、用途に応じた後処理を施してもよい。
【実施例】
【００９０】
以下、実施例を挙げて本発明をより具体的に説明するが、本発明はもとより下記の実施例により制限を受けるものではなく、前・後記の趣旨に適合し得る範囲で適当に変更を加えて実施することも可能であり、それらはいずれも本発明の技術的範囲に包含される。
【００９１】
（１）  触媒の製造
実施例１（混練法による触媒の製造例）
微粉砕した酸化ネオジム（関東化学社製）６９．５５ｇとリン酸水素二アンモニウム５５．０４ｇと硝酸セシウム（ケメタル社製）１．６１ｇを乳鉢に秤量し、乳棒で３０分間粉砕しながら混合した。得られた混合物を、空気雰囲気下、１２０℃で２４時間乾燥させた。得られた乾燥物を、乾燥物中に存在していると考えられる含窒素成分を分解除去する目的で、４５０℃の空気雰囲気下に１０時間置き（前加熱処理）、その後、空気雰囲気下、１０００℃で５時間焼成することにより焼成物を得た。この焼成物を、目開き０．７ｍｍおよび２．０ｍｍの篩を用いて篩い分けし、０．７〜２．０ｍｍの範囲に分級された焼成物を触媒とした。得られた触媒は、リン酸ネオジム塩と、金属元素としてセシウムを含有するグリセリン脱水用触媒である。
【００９２】
比較例１，２（混練法による触媒の製造例）
酸化ネオジム、リン酸水素二アンモニウムの使用量を表１に記載した量に変更し、硝酸セシウムを使用しなかったこと以外は、実施例１と同様にして触媒を製造した。得られた触媒は、リン酸ネオジム塩を含有するが、金属元素を含有しないグリセリン脱水用触媒である。
【００９３】
実施例２〜６および比較例３（混練法による触媒の製造例）
酸化ネオジム、リン酸水素二アンモニウム、硝酸セシウムの使用量を表１に記載した量に変更したこと以外は、実施例１と同様にして触媒を製造した。得られた触媒は、リン酸ネオジム塩と、金属元素としてセシウムを含有するグリセリン脱水用触媒である。
【００９４】
実施例７，８（混練法による触媒の製造例）
酸化ネオジム、リン酸水素二アンモニウムの使用量を表１に記載した量に変更し、硝酸セシウムの代わりに硝酸カリウムを用い、表１に記載した量を使用したこと以外は、実施例１と同様にして触媒を製造した。得られた触媒は、リン酸ネオジム塩と、金属元素としてカリウムを含有するグリセリン脱水用触媒である。
【００９５】
【表１】
0005702205.tif 000002
【００９６】
実施例９（ゾルゲル法による触媒の製造例）
Ｎｄ（ＮＯ3）3水溶液（信越化学工業社製、Ｎｄ2Ｏ3換算濃度：２２１ｇ／ｋｇ）４５５．８６ｇに蒸留水１８００ｇを加えた後、この水溶液中に硝酸セシウム（ケメタル社製）２．３８ｇを加え、よく攪拌することで均一な水溶液を得た。得られた水溶液を撹拌しながら、高速液体クロマトグラフ用ポンプ（日立製作所社製「Ｌ７１１０」）を用いて、２８質量％アンモニア水１８５．４３ｇを３時間かけて一定速度で滴下した。滴下後、この溶液を撹拌しながら１５時間放置して熟成させることにより、ネオジム水酸化物とセシウムを含有する溶液を得た。この溶液に、この溶液を撹拌しながら、高速液体クロマトグラフ用ポンプを用いて、リン酸水溶液（Ｈ3ＰＯ4濃度：８５質量％）７７．３２ｇを３時間かけて一定速度で滴下した。滴下後、この溶液を撹拌しながら１５時間放置し、リン酸とネオジムとセシウムを含有するゾルまたはゲル状物を得た。このゾルまたはゲル状物を、０．００５ＭＰａ、６０℃の条件で脱水した後、空気雰囲気下、１２０℃で１０時間乾燥した。得られた乾燥物を、乾燥物中に存在していると考えられる含窒素成分を分解除去する目的で、４５０℃の窒素雰囲気に１０時間置き（前加熱処理）、その後、空気雰囲気下、１０００℃で５時間焼成することにより焼成物を得た。この焼成物を粉砕して、目開き０．７ｍｍおよび２．０ｍｍの篩を用いて篩い分けし、０．７〜２．０ｍｍの範囲に分級された焼成物を触媒とした。得られた触媒は、リン酸ネオジム塩と、金属元素としてセシウムを含有するグリセリン脱水用触媒である。
【００９７】
実施例１０，１１（ゾルゲル法による触媒の製造例）
Ｎｄ（ＮＯ3）3水溶液、硝酸セシウム、アンモニア水、リン酸水溶液の使用量を表２に記載した量に変更したこと以外は、実施例９と同様にして触媒を製造した。得られた触媒は、リン酸ネオジム塩と、金属元素としてセシウムを含有するグリセリン脱水用触媒である。
【００９８】
比較例４（ゾルゲル法による触媒の製造例）
Ｎｄ（ＮＯ3）3水溶液、アンモニア水、リン酸水溶液の使用量を表２に記載した量に変更し、硝酸セシウムを使用しなかったこと以外は、実施例９と同様にして触媒を製造した。得られた触媒は、リン酸ネオジム塩を含有するが、金属元素を含有しないグリセリン脱水用触媒である。
【００９９】
【表２】
0005702205.tif 000003
【０１００】
実施例１２（ゾルゲル法による触媒の製造例）
実施例９においてＮｄ（ＮＯ3）3水溶液４５５．８６ｇに蒸留水１８００ｇを加えて得られた水溶液を用いる代わりに、硝酸イットリウム（キシダ化学社製）１９７．８ｇに蒸留水８２６．５ｇを加えて得られた水溶液を用い、硝酸セシウム、アンモニア水、リン酸水溶液の使用量を表３に記載した量に変更したこと以外は、実施例９と同様にして触媒を製造した。なお、焼成は９００℃で行った。得られた触媒は、リン酸イットリウム塩と、金属元素としてセシウムを含有するグリセリン脱水用触媒である。
【０１０１】
実施例１３，１４（ゾルゲル法による触媒の製造例）
硝酸セシウム、硝酸イットリウム、蒸留水、アンモニア水、リン酸水溶液の使用量を表３に記載した量に変更したこと以外は、実施例１２と同様にして触媒を製造した。なお、実施例１３では焼成は１１００℃で行い、実施例１４では焼成は１０００℃で行った。
【０１０２】
比較例５（ゾルゲル法による触媒の製造例）
硝酸イットリウム、蒸留水、アンモニア水、リン酸水溶液の使用量を表３に記載した量に変更し、硝酸セシウムを使用しなかったこと以外は、実施例１２と同様にして触媒を製造した。なお、焼成は１０００℃で行った。
【０１０３】
【表３】
0005702205.tif 000004
【０１０４】
実施例１５〜１７（ゾルゲル法による触媒の製造例）
硝酸イットリウムの代わりに硝酸セリウムを表４に記載した量使用し、硝酸セシウム、蒸留水、アンモニア水、リン酸水溶液の使用量を表４に記載した量に変更したこと以外は、実施例１２と同様にして触媒を製造した。なお、実施例１５，１６では焼成は１０００℃で行い、実施例１７では焼成は１１００℃で行った。得られた触媒は、リン酸セリウム塩と、金属元素としてセシウムを含有するグリセリン脱水用触媒である。
【０１０５】
比較例６（ゾルゲル法による触媒の製造例）
硝酸セリウム、蒸留水、アンモニア水、リン酸水溶液の使用量を表４に記載した量に変更し、硝酸セシウムを使用しなかったこと以外は、実施例１５と同様にして触媒を製造した。
【０１０６】
【表４】
0005702205.tif 000005
【０１０７】
（２）  グリセリン脱水用触媒を使用したアクロレインの製造
上記（１）に記した実施例１〜１７および比較例１〜６で製造した触媒を使用して、次に示す常圧気相固定床流通反応形式により、グリセリンを脱水してアクロレインを製造した。触媒１５ｍＬをステンレス製反応管（内径１０ｍｍ、長さ５００ｍｍ）に充填して固定床反応器を準備し、この反応器を３６０℃の塩浴に浸漬した。その後、反応器内に窒素ガスを流量６２ｍＬ／ｍｉｎで３０分間流通させた後、８０質量％グリセリン水溶液の気化ガスと窒素ガスとからなる反応ガス（反応ガス組成：グリセリン２７モル％、水３４モル％、窒素３９モル％）を流量（ＧＨＳＶ）６４０ｈｒ-1で流通させた。反応器に反応ガスを流通させてから２．５〜３．０時間の３０分間における反応器からの流出ガスを、アセトニトリル中に冷却吸収して捕集した。なお、以下では「捕集した流出ガスの冷却吸収物」を「流出物」ということがある。
【０１０８】
流出物の一部を採り、検出器にＦＩＤを備えるガスクロマトグラフィ（ＧＣ）装置により、流出物の定性および定量分析を行った。ＧＣによる定量分析には、内部標準法を採用した。ＧＣによる定性分析の結果、アクロレインとともに、プロピオンアルデヒド等の副生成物が検出された。定量分析結果から、グリセリン転化率（ＧＬＹ転化率）、アクロレイン選択率（ＡＣＲ選択率）、およびプロピオンアルデヒド選択率（ＰＡＬＤ選択率）を算出した。これらの算出式は、以下の通りである。
ＧＬＹ転化率（％）＝（１−（流出物中のグリセリンのモル数）／（３０分間で反応器に流入させたグリセリンのモル数））×１００
ＡＣＲ選択率（％）＝（（アクロレインのモル数）／（３０分間に反応器に流入させたグリセリンのモル数））×１００／グリセリン転化率×１００
ＰＡＬＤ選択率（％）＝（（プロピオンアルデヒドのモル数）／（３０分間に反応器に流入させたグリセリンのモル数））×１００／グリセリン転化率×１００
【０１０９】
（３）  グリセリン脱水用触媒の性能評価の結果
グリセリン脱水用触媒の性能評価に係る実験結果を表５および表６に示す。表５には、混練法により製造した触媒を用いた実験結果を示し、表６には、ゾルゲル法により製造した触媒を用いた実験結果を示す。
【０１１０】
混練法により製造した触媒を用いた場合（表５）、リン酸ネオジム塩を含有するが、金属元素を含まない触媒を用いた比較例１，２や、リン酸ネオジム塩と金属元素（セシウム）を含有するが、モル比Ｍ／（Ｐ＋Ｒ）が０．００００４８の触媒を用いた比較例３では、アクロレイン（ＡＣＲ）選択率が６５％前後で、プロピオンアルデヒド（ＰＡＬＤ）選択率が０．３３％以上となった。これに対し、リン酸ネオジム塩と金属元素（セシウムまたはカリウム）を含有し、モル比Ｍ／（Ｐ＋Ｒ）が０．００００９以上０．５未満の触媒を用いた実施例１〜８では、アクロレイン（ＡＣＲ）選択率が７０％以上に上昇し、プロピオンアルデヒド（ＰＡＬＤ）選択率が０．１２％〜０．２４％と、比較例よりも約１／３以上選択率が低減した。
【０１１１】
【表５】
0005702205.tif 000006
【０１１２】
ゾルゲル法により製造した触媒を用いた場合（表６）、リン酸ネオジム塩を含有するが、金属元素を含まない触媒を用いた比較例４では、アクロレイン（ＡＣＲ）選択率が６８．９％で、プロピオンアルデヒド（ＰＡＬＤ）選択率が１．１４％となった。これに対し、リン酸ネオジム塩と金属元素（セシウム）を含有し、モル比Ｍ／（Ｐ＋Ｒ）が０．００００９以上０．５未満の触媒を用いた実施例９〜１１では、アクロレイン（ＡＣＲ）選択率が７７％以上に上昇し、プロピオンアルデヒド（ＰＡＬＤ）選択率が０．２４％〜０．３７％と、比較例４よりも約２／３以上選択率が低減した。リン酸の希土類金属塩としてリン酸イットリウムを含有し、さらに金属元素（セシウム）を含有する触媒を用いた実施例１２〜１４では、リン酸イットリウムを含有するが金属元素を含まない触媒を用いた比較例５と比べ、アクロレイン（ＡＣＲ）選択率がほぼ同等以上となり、プロピオンアルデヒド（ＰＡＬＤ）選択率が低くなった。また、リン酸の希土類金属塩としてリン酸セリウムを含有し、さらに金属元素（セシウム）を含有する触媒を用いた実施例１５〜１７では、リン酸セリウムを含有するが金属元素を含まない触媒を用いた比較例６と比べ、アクロレイン（ＡＣＲ）選択率が高くなり、プロピオンアルデヒド（ＰＡＬＤ）選択率が低くなった。特に、実施例１３，１６では、リン酸の希土類金属塩としてリン酸ネオジムを用いた場合（実施例９〜１１）よりも、アクロレイン（ＡＣＲ）選択率が高くなるとともにプロピオンアルデヒド（ＰＡＬＤ）選択率が低くなり、優れた触媒性能を示した。
【０１１３】
【表６】
0005702205.tif 000007
【０１１４】
（４）  アクリル酸の製造例
下記に示す工程で、グリセリンからアクリル酸の製造を行った。
（i）前段反応工程：グリセリンを脱水してプロピオンアルデヒドとアクロレインとを含む反応生成物を得た。
（ii）前段精製工程：（i）で得られた反応生成物を精製して後段反応に供することができるプロピオンアルデヒドとアクロレインとを含む組成物を得た。
（iii）後段反応工程：（ii）で得られた組成物を酸化反応に供して粗製アクリル酸を含む反応生成物を得た。
（iv）後段精製工程：（iii）で得られた反応生成物を蒸留して粗製アクリル酸を得た後、この粗製アクリル酸を晶析により精製してアクリル酸を得た。
以下、上記の各工程を順に説明する。
【０１１５】
（i）前段反応工程
前段反応に用いた触媒（前段反応触媒）として、実施例５に示した触媒を使用した。この触媒５０ｍＬをステンレス製反応管（内径２５ｍｍ、長さ５００ｍｍ）に充填し、固定床反応器として準備し、この反応器を３６０℃のナイターバス中に設置した。反応器出口部には、コンデンサーを設け、約４℃の冷却水を流した。反応系を真空ポンプで６２ｋＰａまで減圧し、圧力の調整には、真空一定装置を用いた。その後、グリセリン含有ガスを反応器内に流通させた。ここでグリセリン含有ガスとして、グリセリン４４容量％、水５６容量％からなる混合ガスを、ガス空間速度（ＧＨＳＶ）４２０ｈｒ-1の流量で流通させた。グリセリン含有ガスの流通開始から２４時間供給し、反応器から流出するガスをコンデンサーで全て凝縮させ、氷浴で冷却した受器に回収した。回収された反応生成物の重量は１０２６ｇであり、供給原料の９９質量％であった。得られた反応生成物をガスクロマトグラフィで定量分析した結果、反応生成物中、アクロレイン３９．０質量％、プロピオンアルデヒド０．１質量％、１−ヒドロキシアセトン１１．０質量％、水４５質量％、重質分４．９質量％であった。
【０１１６】
（ii）前段精製工程
（i）で得られた反応生成物を常圧条件下、０．４８ｋｇ／ｈで１０段のオールダーショウ式連続蒸留塔の５段目に供給し、ボトム温度９４℃、還流比２の条件で運転した。塔頂から、アクロレイン９８質量％、プロピオンアルデヒド０．１質量％、水２質量％を含む留出液を０．１６ｋｇ／ｈで得た。
【０１１７】
（iii）後段反応工程
後段反応に用いた酸化触媒（後段反応触媒）は、次のように調製した。加熱撹拌している水２５００ｍＬにパラモリブデン酸アンモニウム３５０ｇ、メタバナジン酸アンモニウム１１６ｇおよびパラタングステン酸アンモニウム４４．６ｇを溶解させた後、三酸化バナジウム１．５ｇを添加した。これとは別に、加熱撹拌している水７５０ｍＬに硝酸銅８７．８ｇを溶解させた後、酸化第一銅１．２ｇおよび三酸化アンチモン２９ｇを添加した。これら２つの液を混合した後、担体である直径３〜５ｍｍの球状α−アルミナ１０００ｍＬを加え、撹拌しながら蒸発乾固させて触媒前駆体を得た。この触媒前駆体を４００℃で６時間焼成してアクリル酸製造用酸化触媒を調製した。なお、アクリル酸製造用酸化触媒の担持金属組成は、Ｍｏ12Ｖ6.1Ｗ1Ｃｕ2.3Ｓｂ1.2である。
【０１１８】
上記の後段反応触媒５０ｍＬを充填したステンレス製反応管（内径２５ｍｍ、長さ５００ｍｍ）を固定床酸化反応器として準備し、この反応器を２６０℃のナイターバス中に設置した。その後、（ii）で得られた組成物を反応器に供給した。反応器出口部分には、コンデンサーを設け、約１５℃の冷却水を流した。ここで、プロピオンアルデヒド含有ガスとして、アクロレイン６．５容量％、プロピオンアルデヒド０．０１容量％、酸素６容量％、水１３容量％、窒素７４．５容量％からなる混合ガスを、空間速度（ＧＨＳＶ）１６００ｈｒ-1の流量で流通させた。プロピオンアルデヒドとアクロレインとを含む組成物を反応開始から２２時間供給し、反応器から流出するガスをコンデンサーで凝縮させ、氷浴で冷却した受器およびその後に設けたコールドトラップに回収した。回収された粗製アクリル酸を含む反応生成物の重量は５０５ｇであり、供給原料の９９質量％であった。ガスクロマトグラフィで定量分析した結果、反応生成物中、粗製アクリル酸６７．８質量％、プロピオン酸０．１０質量％、ギ酸０．５質量％、酢酸０．９３質量％、水３０．７質量％であった。グリセリンを原料とするアクリル酸の製造においては、プロピレンを原料とする従来公知のアクリル酸の製造方法に比べて、副生成物であるプロピオン酸、ギ酸などの有機酸の副生量が増加することが分かる。
【０１１９】
（iv）後段精製工程
（iii）で得られた反応生成物を段数１０の蒸留塔の５段目に０．２ｋｇ／ｈで供給し、還流比１、塔頂からの留出量０．０７０ｋｇ／ｈの条件で連続蒸留を行った。その結果、塔底より、アクリル酸８９．２質量％、プロピオン酸０．１２質量％、酢酸０．８５質量％、ギ酸０．０５質量％、水９．７４質量％の組成を有する粗製アクリル酸を０．１３０ｋｇ／ｈで得た。この粗製アクリル酸を、母液として、室温（約１５℃）〜−５．８℃の温度範囲まで冷却して結晶を析出させ、同温度で保持した後、吸引濾過により結晶を液体から分離する晶析操作を行った。分離した結晶を融解させてから、一部をサンプリングして分析し、残りを母液として室温（約１５℃）〜４．８℃の温度範囲まで冷却して結晶を析出させ、同温度で保持した後、吸引濾過により結晶を液体から分離する晶析操作を行った。合計２回の晶析操作により、最終的に、純度９９．９質量％以上のアクリル酸を得ることができた。結果を表７に示す。なお、プロピオン酸は検出限界（１ｐｐｍ）以下であった。
【０１２０】
【表７】
0005702205.tif 000008
【０１２１】
（５）  吸水性樹脂の製造例
アクリル酸の製造例において、２回目の晶析操作で得られた酢酸およびプロピオン酸の合計量が２００質量ｐｐｍのアクリル酸に重合禁止剤を６０質量ｐｐｍ含有するアクリル酸を調製した。別途、鉄を０．２質量ｐｐｍ含有する水酸化ナトリウムから得られたＮａＯＨ水溶液に対して、上記のアクリル酸を冷却下（液温３５℃）で添加することにより、７５モル％中和を行なった。アクリル酸や水中の鉄は検出限界以下であり、よって、単量体の鉄含有量は計算値で約０．０７質量ｐｐｍであった。
【０１２２】
得られた、中和率７５モル％、濃度３５質量％のアクリル酸ナトリウム水溶液に、内部架橋剤としてポリエチレングリコールジアクリレート０．０５モル％（アクリル酸ナトリウム水溶液に対する値）を溶解させることにより、単量体成分を得た。この単量体成分３５０ｇを容積１Ｌの円筒容器に入れ、２Ｌ／ｍｉｎの割合で窒素を吹き込んで、２０分間脱気した。次いで、過硫酸ナトリウム０．１２ｇ／モル（単量体成分に対する値）およびＬ−アスコルビン酸０．００５ｇ／モル（単量体成分に対する値）の水溶液をスターラー撹拌下で添加して、重合を開始させた。重合開始後に撹拌を停止し、静置水溶液重合を行なった。単量体成分の温度が約１５分（重合ピーク時間）後にピーク重合温度１０８℃を示した後、３０分間重合を進行させた。その後、重合物を円筒容器から取り出し、含水ゲル状架橋重合体を得た。得られた含水ゲル状架橋重合体を、４５℃でミートチョッパー（孔径８ｍｍ）により細分化した後、１７０℃の熱風乾燥機で２０分間加熱乾燥させた。さらに、乾燥重合体（固形分：約９５％）をロールミルで粉砕し、ＪＩＳ標準篩で粒径６００〜３００μｍに分級することにより、ポリアクリル酸系吸水性樹脂（中和率７５％）を得た。
【０１２３】
本発明によるアクリル酸の製造方法により得られたアクリル酸の重合性は、プロピレンを原料とするアクリル酸の製造方法により得られたアクリル酸の重合性と同等であり、得られた吸水性樹脂は、臭気がなく、物性も同等であった。
【産業上の利用可能性】
【０１２４】
本発明は、グリセリンからアクロレインを収率よく製造することを可能にする。従って、例えば、バイオディーゼルの製造時に副生するグリセリンの有効利用を図るうえでの重要な技術として、バイオディーセルの普及ならびに地球温暖化対策に多大の貢献をなすものである。